(57)【要約】      （修正有）【課題】透過率等の光透過性導電性フィルムに本来求められる性能を維持しつつ、薬品耐性や機械的刺激耐久性等を向上させる。【解決手段】（Ａ）光透過性支持層１１；及び（Ｂ）光透過性導電層１２を含有する光透過性導電性フィルム１であって、前記光透過性導電層１２（Ｂ）が、前記光透過性支持層１１（Ａ）の少なくとも一方の面に、直接又は一以上の他の層を介して配置されており、前記光透過性導電層１２（Ｂ）の厚さが、２０〜５０ｎｍであり、前記光透過性導電層１２（Ｂ）が、光透過性導電物質を含有する粒子を含有し、かつ前記粒子の平均粒子径が２０〜５０ｎｍであることを特徴とする、光透過性導電性フィルム１。【選択図】図１
2013168325.tif 000002
【特許請求の範囲】
【請求項１】
（Ａ）光透過性支持層；及び
（Ｂ）光透過性導電層
を含有する光透過性導電性フィルムであって、
前記光透過性導電層（Ｂ）が、前記光透過性支持層（Ａ）の少なくとも一方の面に、直接又は一以上の他の層を介して配置されており、
前記光透過性導電層（Ｂ）の厚さが、２０〜５０ｎｍであり、
前記光透過性導電層（Ｂ）が、光透過性導電物質を含有する粒子を含有し、かつ前記粒子の平均粒子径が２０〜５０ｎｍであることを特徴とする、
光透過性導電性フィルム。
【請求項２】
前記平均粒子径が、前記光透過性導電層（Ｂ）表面の２×２μｍ四方のＳＥＭ像において視認可能な無作為に選ばれた１０個の粒子から、長軸方向長さについて上位２個及び下位２個の粒子を除いて得られる６個の粒子についての、長軸方向長さの数平均値である、請求項１に記載の光透過性導電性フィルム。
【請求項３】
前記光透過性導電物質が、酸化インジウムスズである、請求項１又は２に記載の光透過性導電性フィルム。
【請求項４】
前記光透過性導電層（Ｂ）の厚さが、２０〜３０ｎｍである、請求項１〜３のいずれかに記載の光透過性導電性フィルム。
【請求項５】
さらに、
（Ｃ）光透過性下地層を含有し、かつ
少なくとも一方の前記光透過性導電層（Ｂ）が、少なくとも前記光透過性下地層（Ｃ）を介して前記光透過性支持層（Ａ）の面に配置されている、
請求項１〜４のいずれかに記載の光透過性導電性フィルム。
【請求項６】
前記光透過性導電層（Ｂ）が、前記光透過性下地層（Ｃ）に隣接して配置されている、請求項５に記載の光透過性導電性フィルム。
【請求項７】
前記光透過性下地層（Ｃ）が、ＳｉＯｘ（Ｘ＝１〜２）を含む、請求項５又は６に記載の光透過性導電性フィルム。
【請求項８】
請求項１〜７のいずれかに記載の光透過性導電性フィルムを含む、タッチパネル。
【発明の詳細な説明】
【技術分野】
【０００１】
本発明は、光透過性導電性フィルム及びその用途に関する。
【背景技術】
【０００２】
光透過性導電性フィルムとして、ＰＥＴ等からなる光透過性支持層の上に酸化インジウムスズ（ＩＴＯ）等からなる光透過性導電層を積層して得られる光透過性導電性フィルムが数多く使用されている。これらの光透過性導電性フィルムは、例えばタッチパネルや太陽電池等、種々の用途に使用される。
【０００３】
光透過性導電性フィルムは、例えばこれを搭載した最終製品を製造する過程においてエッチング処理等の薬品処理や、種々の加工に伴う機械的刺激等を受けることがある。また、光透過性導電性フィルムは、最終製品に搭載された後においても、ユーザーにより使用される過程等において機械的刺激等を受けることがある。
【０００４】
薬品処理等に対して耐久性を付与する目的で、光透過性導電性フィルムの改良が種々行われてきた。例えば、光透過性導電層の組成を改良したもの（特許文献１）、光透過性導電層の結晶状態を改良したもの（特許文献２）、及び下地層を改良したもの（特許文献３）等が知られている。
【先行技術文献】
【特許文献】
【０００５】
【特許文献１】国際公開第ＷＯ２００５／０４１２１６号
【特許文献２】特開２００５−１４１９８１号公報
【特許文献３】特開２０１１−２２８２２４号公報
【発明の概要】
【発明が解決しようとする課題】
【０００６】
従来の光透過性導電性フィルムにおいては、透過率等の光透過性導電性フィルムに本来求められる性能を維持しつつ、薬品耐性や機械的刺激耐久性等を向上させることが求められていた。
【課題を解決するための手段】
【０００７】
本発明者らは、上記課題を解決するべく鋭意検討を重ね、光透過性導電層を含む光透過性導電性フィルムにおいて、光透過性導電層の厚さを２０〜５０ｎｍとし、かつ、光透過性導電層に含まれる光透過性導電物質を含有する粒子の平均粒子径を２０〜５０ｎｍとすることにより、透過率を維持しつつ、薬品耐性や機械的刺激耐久性を向上できることを見出した。本発明は、この新たな知見に基づいてさらに検討を重ねることにより完成されたものであり、次に掲げるものである。
項１
（Ａ）光透過性支持層；及び
（Ｂ）光透過性導電層
を含有する光透過性導電性フィルムであって、
前記光透過性導電層（Ｂ）が、前記光透過性支持層（Ａ）の少なくとも一方の面に、直接又は一以上の他の層を介して配置されており、
前記光透過性導電層（Ｂ）の厚さが、２０〜５０ｎｍであり、
前記光透過性導電層（Ｂ）が、光透過性導電物質を含有する粒子を含有し、かつ前記粒子の平均粒子径が２０〜５０ｎｍであることを特徴とする、
光透過性導電性フィルム。
項２
前記平均粒子径が、前記光透過性導電層（Ｂ）表面の２×２μｍ四方のＳＥＭ像において視認可能な無作為に選ばれた１０個の粒子から、長軸方向長さについて上位２個及び下位２個の粒子を除いて得られる６個の粒子についての、長軸方向長さの数平均値である、項１に記載の光透過性導電性フィルム。
項３
前記光透過性導電物質が、酸化インジウムスズである、項１又は２に記載の光透過性導電性フィルム。
項４
前記光透過性導電層（Ｂ）の厚さが、２０〜３０ｎｍであり、かつ、前記粒子の平均粒子径が、２０〜３０ｎｍである、項１〜３のいずれかに記載の光透過性導電性フィルム。
項５
さらに、
（Ｃ）光透過性下地層を含有し、かつ
少なくとも一方の前記光透過性導電層（Ｂ）が、少なくとも前記光透過性下地層（Ｃ）を介して前記光透過性支持層（Ａ）の面に配置されている、
項１〜４のいずれかに記載の光透過性導電性フィルム。
項６
前記光透過性導電層（Ｂ）が、前記光透過性下地層（Ｃ）に隣接して配置されている、項５に記載の光透過性導電性フィルム。
項７
前記光透過性下地層（Ｃ）が、ＳｉＯｘ（Ｘ＝１〜２）を含む、項５又は６に記載の光透過性導電性フィルム。
項８
さらに、
（Ｄ）ハードコート層を含有し、かつ
少なくとも一方の前記光透過性導電層（Ｂ）が、少なくとも前記ハードコート層（Ｄ）を介して前記光透過性支持層（Ａ）の面に配置されている、
項１〜４のいずれかに記載の光透過性導電性フィルム。
項９
さらに、
（Ｄ）ハードコート層を含有し、かつ
少なくとも一方の前記光透過性下地層（Ｃ）が、少なくとも前記ハードコート層（Ｄ）を介して前記光透過性支持層（Ａ）の面に配置されている、
項５〜７のいずれかに記載の光透過性導電性フィルム。
項１０
前記光透過性下地層（Ｃ）が、前記ハードコート層（Ｄ）に隣接して配置されている、項９に記載の光透過性導電性フィルム。
項１１
項１〜１０のいずれかに記載の光透過性導電性フィルムを含む、タッチパネル。
項１２
（Ａ）光透過性支持層；及び
（Ｂ）光透過性導電層
を含有する光透過性導電性フィルムであって、
前記光透過性導電層（Ｂ）が、前記光透過性支持層（Ａ）の少なくとも一方の面に、直接又は一以上の他の層を介して配置されており、
前記光透過性導電層（Ｂ）の厚さが、２０〜５０ｎｍであり、
前記光透過性導電層（Ｂ）が、光透過性導電物質を含有する粒子を含有し、かつ前記粒子の平均粒子径が２０〜５０ｎｍであることを特徴とする、
光透過性導電性フィルムの製造方法であって、
前記光透過性導電層（Ｂ）を、厚さが２０〜５０ｎｍとなり、かつ前記粒子の平均粒子径が２０〜５０ｎｍとなるように配置する工程を含む方法。
【発明の効果】
【０００８】
本発明によれば、優れた透過率と、優れた薬品耐性及び／又は機械的刺激耐久性を兼ね備えた光透過性導電性フィルムを提供できる。
【図面の簡単な説明】
【０００９】
【図１】光透過性支持層（Ａ）の片面に光透過性導電層（Ｂ）が隣接して配置されている、本発明の光透過性導電性フィルムを示す断面図である。
【図２】光透過性支持層（Ａ）の両面に光透過性導電層（Ｂ）が隣接して配置されている、本発明の光透過性導電性フィルムを示す断面図である。
【図３】光透過性支持層（Ａ）の片面に光透過性下地層（Ｃ）及び光透過性導電層（Ｂ）がこの順で互いに隣接して配置されている、本発明の光透過性導電性フィルムを示す断面図である。
【図４】光透過性支持層（Ａ）の両面に光透過性下地層（Ｃ）及び光透過性導電層（Ｂ）がこの順で互いに隣接して配置されている、本発明の光透過性導電性フィルムを示す断面図である。
【図５】光透過性支持層（Ａ）の片面にハードコート層（Ｄ）、光透過性下地層（Ｃ）及び光透過性導電層（Ｂ）がこの順で互いに隣接して配置されている、本発明の光透過性導電性フィルムを示す断面図である。
【図６】光透過性支持層（Ａ）の両面にハードコート層（Ｄ）、光透過性下地層（Ｃ）及び光透過性導電層（Ｂ）がこの順で互いに隣接して配置されている、本発明の光透過性導電性フィルムを示す断面図である。
【符号の説明】
【００１０】
１        光透過性導電性フィルム
１１      光透過性支持層（Ａ）
１２      光透過性導電層（Ｂ）
１３      光透過性下地層（Ｃ）
１４      ハードコート層（Ｄ）
【発明を実施するための形態】
【００１１】
１．  光透過性導電性フィルム
本発明の光透過性導電性フィルムは、
（Ａ）光透過性支持層；及び
（Ｂ）光透過性導電層
を含有する光透過性導電性フィルムであって、
前記光透過性導電層（Ｂ）が、前記光透過性支持層（Ａ）の少なくとも一方の面に、直接又は一以上の他の層を介して配置されており、
前記光透過性導電層（Ｂ）の厚さが、２０〜５０ｎｍであり、
前記光透過性導電層（Ｂ）が、光透過性導電物質を含有する粒子を含有し、かつ前記粒子の平均粒子径が２０〜５０ｎｍであることを特徴とする、
光透過性導電性フィルムである。
【００１２】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。
【００１３】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上層」又は「上方に位置する」等といい、光透過性支持層（Ａ）からの距離が小さい他方の層を「下層」又は「下方に位置する」等ということがある。
【００１４】
図１に、本発明の光透過性導電性フィルムの一態様を示す。この態様では、光透過性支持層（Ａ）の一方の面に直接、光透過性導電層（Ｂ）が配置されている。
【００１５】
図２に、本発明の光透過性導電性フィルムの一態様を示す。この態様では、光透過性支持層（Ａ）の両方の面に直接、光透過性導電層（Ｂ）が配置されている。
【００１６】
１．１  光透過性支持層（Ａ）
本発明において光透過性支持層とは、光透過性導電層を含有する光透過性導電性フィルムにおいて、光透過性導電層を含む層を支持する役割を果たすものをいう。光透過性支持層（Ａ）としては、特に限定されないが、例えば、タッチパネル用や太陽電池用等の公知の光透過性導電性フィルムにおいて、光透過性支持層として通常用いられるものを用いることができる。
【００１７】
光透過性支持層（Ａ）の素材は、特に限定されないが、例えば、ガラス、及び各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、及びポリフェニレンサルファイド系樹脂等が挙げられる。ポリエステル系樹脂としては、特に限定されないが、例えば、ポリエチレンテレフタレート（ＰＥＴ）、及びポリエチレンナフタレート（ＰＥＮ）等が挙げられる。光透過性支持層（Ａ）の素材は、ポリエステル系樹脂が好ましく、特にＰＥＴが好ましい。光透過性支持層（Ａ）は、これらのうちいずれか単独からなるものであってもよいし、複数種からなるものであってもあってもよい。
【００１８】
光透過性支持層（Ａ）の厚さは、特に限定されないが、例えば、２〜３００μｍの範囲が挙げられる。
【００１９】
１．２  光透過性導電層（Ｂ）
光透過性導電層（Ｂ）は、前記光透過性支持層（Ａ）の少なくとも一方の面に、直接又は一以上の他の層を介して配置されている。
【００２０】
本発明において光透過性導電層とは、電気を導通しかつ可視光を透過する役割を果たすものをいう。光透過性導電層（Ｂ）としては、特に限定されないが、例えば、タッチパネル用や太陽電池用等の公知の光透過性導電性フィルムにおいて光透過性導電層として通常用いられるものを用いることができる。
【００２１】
光透過性導電層（Ｂ）の厚さは、２０〜５０ｎｍである。光透過性導電層（Ｂ）の厚さは、好ましくは２０〜３０ｎｍ、より好ましくは２２〜２９ｎｍ、さらに好ましくは２５〜２８ｎｍである。
【００２２】
光透過性導電層（Ｂ）は、光透過性導電物質を含有する粒子を含有する。
【００２３】
前記光透過性導電物質としては、特に限定されないが、例えば、酸化インジウム、酸化亜鉛、酸化錫、及び酸化チタン等が挙げられる。前記光透過性導電物質は、これらのうちいずれか単独からなるものであってもよいし、複数種からなるものであってもあってもよい。前記光透過性導電物質としては、透明性と導電性を両立する点で酸化インジウムと酸化スズの混合物が好ましい。酸化インジウムと酸化スズの混合物としては、酸化インジウム（ＩＩＩ）（Ｉｎ２Ｏ３）と酸化スズ（ＩＶ）（ＳｎＯ２）の無機化合物（酸化インジウムスズ；ｔｉｎ−ｄｏｐｅｄｉｎｄｉｕｍ ｏｘｉｄｅ（ＩＴＯ））が好ましい。この場合、ＳｎＯ２の添加量としては、特に限定されないが、例えば、１〜１５重量％、好ましくは２〜１０重量％、より好ましくは３〜８重量％等が挙げられる。
【００２４】
前記光透過性導電物質を含有する粒子の平均粒子径は、２０〜５０ｎｍである。前記光透過性導電物質を含有する粒子の平均粒子径は、好ましくは２０〜３０ｎｍ、より好ましくは２２〜２９ｎｍ、さらに好ましくは２５〜２８ｎｍである。
【００２５】
前記光透過性導電物質を含有する粒子の平均粒子径は、前記光透過性導電層（Ｂ）表面の２×２μｍ四方のＳＥＭ像において視認可能な無作為に選ばれた１０個の粒子から、長軸方向長さについて上位２個及び下位２個の粒子を除いて得られる６個の粒子についての、長軸方向長さの数平均値である。ＳＥＭ像は、電界放出形走査型電子顕微鏡（株式会社日本電子、ＪＳＭ６７００Ｆ、またはその同等品）を用いて、加速電圧５ｋＶにて観察して得られる。
【００２６】
光透過性導電層（Ｂ）は、その厚さと、光透過性導電物質を含有する粒子の平均粒子径がほぼ同じであり、そのため基本的に単一の粒子が層状に並んでいる、いわゆる単粒子膜構造を有していると考えられる。
【００２７】
本発明の光透過性導電性フィルムは、光透過性導電層（Ｂ）が特定の粒子径の単粒子構造を有することに起因して、優れた透過率を示す。また、本発明の光透過性導電性フィルムは、かかる特有の単粒子膜構造に起因して、さらにタッチパネル用途等で要求される筆記耐久性及び打鍵耐久性等をはじめ、種々の機械的刺激に対する耐性に優れている。また、本発明の光透過性導電性フィルムは、かかる特有の単粒子膜構造に起因して、クラックが入りにくく、優れた曲げ特性を示す。
【００２８】
前記光透過性導電物質は、特に限定されないが、結晶体若しくは非晶質体、又はそれらの混合体であってもよい。
【００２９】
光透過性導電層（Ｂ）を配置する方法は、湿式及び乾式のいずれであってもよい。
【００３０】
光透過性導電層（Ｂ）を配置する方法として、例えば、スパッタリング法、真空蒸着法、イオンプレーティング法、ＣＶＤ法、及びパルスレーザーデポジション法等が挙げられる。
【００３１】
１．３  光透過性下地層（Ｃ）
本発明の光透過性導電性フィルムは、光透過性支持層（Ａ）の光透過性導電層（Ｂ）が配置されている面に、直接又は一以上の他の層を介して光透過性下地層（Ｃ）が配置されていてもよい。光透過性下地層（Ｃ）が配置されている場合、少なくとも一方の前記光透過性導電層（Ｂ）が、少なくとも前記光透過性下地層（Ｃ）を介して前記光透過性支持層（Ａ）の面に配置されている。この場合、少なくとも一方の前記光透過性導電層（Ｂ）が、前記光透過性下地層（Ｃ）に隣接して配置されていてもよい。
【００３２】
図３に、本発明の光透過性導電性フィルムの一態様を示す。この態様では、光透過性支持層（Ａ）の一方の面に光透過性下地層（Ｃ）が隣接して配置されており、さらに光透過性導電層（Ｂ）が光透過性下地層（Ｃ）に隣接して配置されている。
【００３３】
図４に、本発明の光透過性導電性フィルムの一態様を示す。この態様では、光透過性支持層（Ａ）の両方の面に光透過性下地層（Ｃ）が隣接して配置されており、さらに光透過性導電層（Ｂ）が光透過性下地層（Ｃ）に隣接して配置されている。
【００３４】
光透過性下地層（Ｃ）の素材は、特に限定されないが、例えば、誘電性を有するものであってもよい。光透過性下地層（Ｃ）の素材としては、特に限定されないが、例えば、酸化ケイ素、窒化ケイ素、酸窒化ケイ素、炭化ケイ素、シリコンアルコキシド、アルキルシロキサンの及びその縮合物、ポリシロキサン、シルセスキオキサン、ポリシラザン等が挙げられる。光透過性下地層（Ｃ）は、これらのうちいずれか単独からなるものであってもよいし、複数種からなるものであってもあってもよい。酸化ケイ素を含む光透過性下地層が好ましく、酸化ケイ素からなる光透過性下地層がより好ましい。
【００３５】
光透過性下地層（Ｃ）は、一層が配置されていてもよい。あるいは二層以上が互いに隣接して、または他の層を介して互いに離間して配置されていてもよい。光透過性下地層（Ｃ）が二層以上互いに隣接して配置されているのが好ましい。例えば二層が互いに隣接して配置されている場合、光透過性支持層（Ａ）側にＳｉＯ２からなる光透過性下地層（Ｃ−１）、光透過性導電層（Ｂ）側にＳｉＯｘ（ｘ＝１．０〜２．０）からなる光透過性下地層（Ｃ−２）を配置させるのが好ましい。
【００３６】
光透過性下地層（Ｃ）の一層あたりの厚さは、１５〜２５ｎｍ等が挙げられる。二層以上が互いに隣接して配置されている場合は互いに隣接している全ての光透過性下地層（Ｃ）の合計厚さが上記範囲内であればよい。左記の例示列挙においては後出のものが前出のものよりも好ましい。
【００３７】
光透過性下地層（Ｃ）の屈折率は、本発明の光透過性導電性フィルムが光透過性導電性フィルムとして使用できる限り特に限定されないが、例えば、１．４〜１．５が好ましい。
【００３８】
光透過性下地層（Ｃ）を配置するための方法としては、湿式及び乾式のいずれでもよく、特に限定されないが、湿式としては例えば、ゾル−ゲル法、微粒子分散液、コロイド溶液を塗布する方法等が挙げられる。
【００３９】
光透過性下地層（Ｃ）を配置する方法として、乾式としては、例えば、スパッタリング法、イオンプレーティング法、真空蒸着法、パルスレーザーデポジション法により隣接する層上に積層する方法等が挙げられる。
【００４０】
１．４  ハードコート層（Ｄ）
本発明の光透過性導電性フィルムは、光透過性支持層（Ａ）の光透過性導電層（Ｂ）が配置されている面に、直接又は一以上の他の層を介してハードコート層（Ｄ）が配置されていてもよい。ハードコート層（Ｄ）は、好ましくは光透過性支持層（Ａ）に隣接して配置されている。ハードコート層（Ｄ）が配置されている場合、少なくとも一方の前記光透過性導電層（Ｂ）が、少なくとも前記光ハードコート層（Ｄ）を介して前記光透過性支持層（Ａ）の面に配置されている。この場合、少なくとも一方の前記光透過性導電層（Ｂ）が、前記ハードコート層（Ｄ）に隣接して配置されていてもよい。
【００４１】
本発明の光透過性導電性フィルムが光透過性下地層（Ｃ）を含む場合であって、ハードコート層（Ｄ）が配置されているときは、光透過性下地層（Ｃ）はハードコート層（Ｄ）の光透過性導電層（Ｂ）が配置されている面に、直接、又は他の層を介して配置されている。光透過性下地層（Ｃ）は、好ましくはハードコート層（Ｄ）に隣接して配置されている。
【００４２】
ハードコート層（Ｄ）は、一層が配置されていてもよい。あるいは二層以上が互いに隣接して、または他の層を介して互いに離間して配置されていてもよい。
【００４３】
図５に、本発明の光透過性導電性フィルムの一態様を示す。この態様では、光透過性支持層（Ａ）の一方の面に隣接してハードコート層（Ｄ）が配置されており、光透過性下地層（Ｃ）がハードコート層（Ｄ）と隣接して配置されており、さらに光透過性導電層（Ｂ）が光透過性下地層（Ｃ）と隣接して配置されている。
【００４４】
図６に、本発明の光透過性導電性フィルムの一態様を示す。この態様では、光透過性支持層（Ａ）の両方の面に隣接してハードコート層（Ｄ）が配置されており、光透過性下地層（Ｃ）がハードコート層（Ｄ）と隣接して配置されており、さらに光透過性導電層（Ｂ）が光透過性下地層（Ｃ）と隣接して配置されている。
【００４５】
本発明においてハードコート層とは、プラスチック表面の傷つきを防止する役割を果たすものをいう。ハードコート層（Ｄ）としては、特に限定されないが、例えば、タッチパネル用や太陽電池用等の公知の光透過性導電性フィルムにおいてハードコート層として通常用いられるものを用いることができる。
【００４６】
ハードコート層（Ｄ）の素材は、特に限定されないが、例えば、アクリル系樹脂、シリコーン系樹脂、ウレタン系樹脂、メラミン系樹脂、アルキド系樹脂、シリカ、ジルコニア、チタニア、アルミナなどのコロイド粒子等が挙げられる。ハードコート層（Ｄ）は、これらのうちいずれか単独からなるものであってもよいし、複数種からなるものであってもあってもよい。ジルコニア粒子を分散したアクリル樹脂がより好ましい。
【００４７】
ハードコート層（Ｄ）の一層あたりの厚さは、特に限定されないが、例えば０．１〜１０μｍ、１〜７μｍ、及び２〜６μｍ等が挙げられる。二層以上が互いに隣接して配置されている場合は互いに隣接している全てのハードコート層（Ｄ）の合計厚さが上記範囲内であればよい。左記の例示列挙においては後出のものが前出のものよりも好ましい。
【００４８】
ハードコート層（Ｄ）の屈折率は、本発明の光透過性導電性フィルムが光透過性導電性フィルムとして使用できる限り特に限定されないが、例えば、１．４〜１．７等が挙げられる。
【００４９】
ハードコート層（Ｄ）は、光透過性下地層（Ｃ）よりも高い屈折率を有していてもよい。この場合、光透過性下地層（Ｃ）は好ましくはハードコート層（Ｄ）の面上に直接配置されている。このような構成を採ることにより、光透過性下地層（Ｃ）及びハードコート層（Ｄ）の光学干渉作用により光透過性導電性フィルムの透過率が向上するので好ましい。
【００５０】
ハードコート層（Ｄ）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００５１】
１．５  その他の層
本発明の光透過性導電性フィルムは、光透過性支持層（Ａ）の前記面上に、光透過性導電層（Ｂ）に加えて、光透過性下地層（Ｃ）、ハードコート層（Ｄ）及びそれらと異なる少なくとも１種のその他の層（Ｅ）からなる群より選択される少なくとも１種の層がさらに配置されていてもよい。
【００５２】
（Ａ）〜（Ｄ）のいずれとも異なるその他の層としては、特に限定されないが、例えば、接着層等が挙げられる。
【００５３】
接着層とは、二層の間に当該二層と互いに隣接して配置され、当該二層間を互いに接着するために配置される層である。接着層としては、特に限定されないが、例えば、タッチパネル用や太陽電池用等の公知の光透過性導電性フィルムにおいて接着層として通常用いられるものを用いることができる。接着層は、これらのうちいずれか単独からなるものであってもよいし、複数種からなるものであってもあってもよい。
【００５４】
１．６  本発明の光透過性導電性フィルムの用途
本発明の光透過性導電性フィルムは、タッチパネル、太陽電池、有機ＥＬ、電子ペーパー及び反射防止膜等のために好ましく用いられる。本発明の光透過性導電性フィルムは、優れた透過率に加えて、機械的刺激に対する耐性にも優れ、さらに曲げ特性等の物性にも優れており、種々の用途に好ましく用いられる。
【００５５】
２．本発明のタッチパネル
本発明のタッチパネルは、本発明の光透過性導電性フィルムを含み、さらに必要に応じてその他の部材を含んでなる。
【００５６】
本発明のタッチパネルの具体的な構成例としては、次のような構成が挙げられる。なお、保護層（１）側が操作画面側を、ガラス（３）側が操作画面とは反対側を向くようにして使用される。
（１）保護層
（２）本発明の光透過性導電性フィルム
（３）ガラス
本発明のタッチパネルは、特に限定されないが、例えば、保護層（１）、本発明の光透過性導電性フィルム（２）及び（３）ガラス、並びに必要に応じてその他の部材を通常の方法に従って組み合わせることにより製造することができる。
【００５７】
３．本発明の太陽電池
本発明の太陽電池は、本発明の光透過性導電性フィルムを含み、さらに必要に応じてその他の部材を含んでなる。
【００５８】
本発明の太陽電池の具体的な構成例としては、次のような構成が挙げられる。
例えば、太陽電池の一種である色素増感太陽電池において、本発明の光透過性導電性フィルム上に増感性色素を吸着したチタニア膜を成膜し、これを光電極として、対向電極（例えば白金触媒を表面に塗布したＩＴＯフィルム）との間に電解液を満たし、これらの部材を封止して外気に触れないようにして両電極を電気的に接続することにより製造することができる。
【００５９】
４．本発明の反射防止膜
本発明の反射防止膜は、本発明の光透過性導電性フィルムを含み、さらに必要に応じてその他の部材を含んでなる。
【００６０】
本発明の反射防止膜は、本発明の光透過性導電性フィルムを高分子フィルムやガラス基材にラミネートすることにより製造することが出来るほか、本発明の光透過性導電性フィルム単体にて反射防止膜として用いることが出来る。
【００６１】
５．  本発明の光透過性導電性フィルムの製造方法
本発明の光透過性導電性フィルムの製造方法は、
（Ａ）光透過性支持層；及び
（Ｂ）光透過性導電層
を含有する光透過性導電性フィルムであって、
前記光透過性導電層（Ｂ）が、前記光透過性支持層（Ａ）の少なくとも一方の面に、直接又は一以上の他の層を介して配置されており、
前記光透過性導電層（Ｂ）の厚さが、２０〜５０ｎｍであり、
前記光透過性導電層（Ｂ）が、光透過性導電物質を含有する粒子を含有し、かつ前記粒子の平均粒子径が２０〜３０ｎｍであることを特徴とする、
光透過性導電性フィルムの製造方法であって、
前記光透過性導電層（Ｂ）を、厚さが２０〜５０ｎｍとなり、かつ前記粒子の平均粒子径が２０〜３０ｎｍとなるように配置する工程を含む方法である。
本発明の光透過性導電性フィルムの製造方法は、光透過性支持層（Ａ）の少なくとも一方の面に、光透過性導電層（Ｂ）に加えて、光透過性下地層（Ｃ）、ハードコート層（Ｄ）及びそれらと異なる少なくとも１種のその他の層（Ｅ）からなる群より選択される少なくとも１種の層をそれぞれ配置する工程をそれぞれ含んでいてもよい。それぞれの層を配置する工程は、それぞれの層について説明した通りである。光透過性導電層（Ｂ）に加えて、少なくとも１種の他の層を配置する場合は、例えば、光透過性支持層（Ａ）の少なくとも一方の面に光透過性支持層（Ａ）側から反対方向側に向かって順次配置させてもよいが、配置の順番は特に限定されない。例えば、最初に光透過性支持層（Ａ）ではない層（例えば、光透過性導電層（Ｂ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００６２】
以下に実施例を掲げて本発明をさらに詳しく説明するが、本発明はこれら実施例のみに限定されるものではない。
【００６３】
１．実施例：平滑性の低い下地層へ積層化されてなる光透過性導電性フィルム
以下の製法により、本発明の光透過性導電性フィルムを得た。
平滑性の低い光透過性支持層として、両面にハードコート層が積層され、かつ片面のハードコート層上にジルコニアからなる薄膜層、さらにその上にシリコンからなる薄膜層を積層したＰＥＴを用いた。ハードコート層の上に設けられた薄膜層表面の平均表面粗さＲａを走査型プローブ顕微鏡（株式会社島津製作所、ＳＰＭ−９７００）によって測定したところ、４．２ｎｍであった。
この薄膜層の上に、ＤＣスパッタリング法により光透過性下地層としてＳｉＯx層を積層した。ＳｉＯx層の厚みは５〜１０ｎｍであった。ＳｉＯｘ層の上に、連続してＤＣスパッタを用いて酸化インジウム及び酸化スズの混合物（ＩＴＯ）を積層化した。具体的には次のように行った。ＳｎＯ２６重量％のＩＴＯ焼結体ターゲットをカソードに設置し、アルゴンガス９８％、酸素ガス２％の混合ガスを導入し真空度１０−４ＰａでＩＴＯ薄膜を積層した。これを１５０℃で１時間熱処理した。このようにして得られた光透過性導電性フィルムの表面抵抗は１２８Ω/ｓｑであった。
【００６４】
このようにして得られた光透過性導電性フィルムのＩＴＯ層は、ＩＴＯからなる粒子を含有しており、前記粒子の平均粒子径は２５ｎｍであった。なお、本明細書に記載の実施例において、ＩＴＯ粒子の平均粒子径は、詳細には次のようにして求めた。電界放出形走査型電子顕微鏡（株式会社日本電子、ＪＳＭ６７００Ｆ）を用いて、加速電圧５ｋＶにて観察して得られるＩＴＯ層表面の２×２μｍ四方のＳＥＭ像において、視認可能な無作為に選ばれた１０個の粒子から、長軸方向長さについて上位２個及び下位２個の粒子を除いて得られる６個の粒子についての、長軸方向長さの数平均値を平均粒子径とする。
【００６５】
得られた光透過性導電性フィルムを１％ＨＣｌ水溶液中に３０分浸漬後、表面抵抗の変化率（（１％ＨＣｌ浸漬後の表面抵抗）／（１％ＨＣｌ浸漬前の表面抵抗））を調べたところ、１．１０であった。
【００６６】
２．比較例：平滑な下地層へ積層化されてなる光透過性導電性フィルム
以下の製法により、本発明の光透過性導電性フィルムを得た。
平滑性を有する光透過性支持層として、両面にハードコート層が積層されたＰＥＴを用いた。ハードコート層の厚みは４μｍ、屈折率（ｎ）は１．６５であった。ハードコート層表面の平均表面粗さＲａを走査型プローブ顕微鏡（株式会社島津製作所、ＳＰＭ−９７００）によって測定したところ、０．６ｎｍであった。
このハードコート層の上に、ＤＣスパッタリング法により光透過性下地層としてＳｉＯx層を積層した。ＳｉＯx層の厚みは５〜１０ｎｍであった。ＳｉＯｘ層の上に、連続してＤＣスパッタを用いて酸化インジウム及び酸化スズの混合物（ＩＴＯ）を積層化した。具体的には次のように行った。ＳｎＯ２６重量％のＩＴＯ焼結体ターゲットをカソードに設置し、アルゴンガス９８％、酸素ガス２％の混合ガスを導入し真空度３×１０−１ＰａでＩＴＯ薄膜を積層した。これを１５０℃で１時間熱処理した。このようにして得られた光透過性導電性フィルムの表面抵抗は１２８Ω/ｓｑであった。
【００６７】
このようにして得られた光透過性導電性フィルムのＩＴＯ層は、ＩＴＯからなる粒子を含有しており、前記粒子の平均粒子径は８ｎｍであった。得られた光透過性導電性フィルムを１％ＨＣｌ水溶液中に３０分浸漬後、表面抵抗の変化率（（１％ＨＣｌ浸漬後の表面抵抗）／（１％ＨＣｌ浸漬前の表面抵抗））を調べたところ、１．４３であった。
【図１】
2013168325.tif 000003
【図２】
2013168325.tif 000004
【図３】
2013168325.tif 000005
【図４】
2013168325.tif 000006
【図５】
2013168325.tif 000007
【図６】
2013168325.tif 000008